【手続補正書】
【提出日】平成21年10月28日(2009.10.28)
【手続補正１】
【補正対象書類名】特許請求の範囲
【補正対象項目名】全文
【補正方法】変更
【補正の内容】
【特許請求の範囲】
【請求項１】
ＡＡＴＣＣ試験方法１１０−１９９４によって測定される場合、少なくとも約９５の初期ＣＩＥ白色度を有するスパンデックスであって、オキサゾール、ビフェニル、クマリン、スチルベン、ピラゾレン、ローダミン、およびフルオレセイン、またはかかるメンバーの組み合わせからなる群から選択された蛍光増白剤と、トリアジン、ベンゾトリアゾール、オキサルアニリド、ベンゾフェノン、およびビスマロネート、またはかかるメンバーの組み合わせからなる群から選択された紫外線遮断剤とを含むことを特徴とするスパンデックス。
【請求項２】
紫外線への約１２時間の露光後のスパンデックスのパーセント伸びが１６％未満であるのに十分な量で、オキサゾール、ビフェニル、クマリン、スチルベン、ピラゾレン、ローダミン、およびフルオレセイン、またはかかるメンバーの組み合わせからなる群から選択された蛍光増白剤と、トリアジン、ベンゾトリアゾール、オキサルアニリド、ベンゾフェノン、およびビスマロネート、またはかかるメンバーの組み合わせからなる群から選択された紫外線遮断剤とを含むことを特徴とするスパンデックス。
【請求項３】
紫外線への約４時間の露光後に、少なくとも約５５のＣＩＥ白色度を有することを特徴とする請求項１に記載のスパンデックス。
【請求項４】
請求項１に記載のスパンデックスを含むことを特徴とする布。
【請求項５】
請求項２に記載のスパンデックスを含むことを特徴とする布。
【請求項６】
請求項３に記載のスパンデックスを含むことを特徴とする布。
【請求項７】
オキサゾール、ビフェニル、クマリン、スチルベン、ピラゾレン、ローダミン、およびフルオレセイン、またはかかるメンバーの組み合わせからなる群から選択された蛍光増白剤と、トリアジン、ベンゾトリアゾール、オキサルアニリド、ベンゾフェノン、およびビスマロネート、またはかかるメンバーの組み合わせからなる群から選択された紫外線遮断剤とを含むスパンデックスを少なくとも１重量パーセント含む布であって、蛍光増白剤およびＵＶ遮断剤を欠くスパンデックスを用いる以外は同じ方法で製造された比較布の白色度保持性より大きい白色度保持性を有することを特徴とする布。
【請求項８】
請求項４または５または６または７に記載の布を含むことを特徴とする衣料品または織物品。
【請求項９】
ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、スパンデックスに白色度を与えるのに十分な量の蛍光増白剤および紫外線遮断剤と接触させる工程と、
ｄ）工程ｃ）の生成物を紡糸してスパンデックスを形成する工程と
を含む、スパンデックスに白色度を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
【請求項１０】
ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、スパンデックスに所望の白色度レベルを与えるのに十分な量の蛍光増白剤および紫外線遮断剤と接触させる工程と、
ｄ）工程ｃ）の生成物を紡糸してスパンデックスを形成する工程と
を含む、スパンデックスの初期白色度を所望レベルに調整する方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
【請求項１１】
ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、精練後または環境暴露後にスパンデックスに白色度保持性を与えるのに十分な量の蛍光増白剤および紫外線遮断剤と接触させる工程と、
ｄ）工程ｃ）の生成物を紡糸してスパンデックスを形成する工程と
を含む、精練後または燃焼フューム、二酸化窒素フューム、紫外線、熱、もしくは塩素漂白剤への環境暴露後にスパンデックスに白色度保持性を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
【請求項１２】
ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、紫外線への１２時間露光後にスパンデックスに破断点強度の特性保持性を与えるのに十分な量の、蛍光増白剤および紫外線遮断剤、ならびに任意選択的にヒンダードアミン光安定剤と接触させる工程と、
ｄ）工程ｃ）の生成物を紡糸してスパンデックスを形成する工程と
を含む、紫外線への１２時間露光後にスパンデックスに破断点強度の特性保持性を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
【請求項１３】
ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、紫外線への１２時間露光後にスパンデックスに破断点伸びの特性保持性を与えるのに十分な量の、蛍光増白剤および紫外線遮断剤、ならびに任意選択的にヒンダードアミン光安定剤と接触させる工程と、
ｄ）ｃ）の生成物を紡糸してスパンデックスを形成する工程と
を含む、蛍光増白剤およびＵＶ遮断剤を含むスパンデックスに、紫外線への１２時間露光後に破断点伸びの特性保持性を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
【請求項１４】
スパンデックスと、蛍光増白剤と、非対称ジ−ヒンダードヒドロキシフェニル基を含む酸化防止剤とを含み、ＵＶ遮断剤を含まないことを特徴とする組成物。
【手続補正２】
【補正対象書類名】明細書
【補正対象項目名】０１２４
【補正方法】変更
【補正の内容】
【０１２４】
本発明の好ましい実施形態であると現在考えられるものが記載されてきたが、当業者は、変更および修正が本発明の精神から逸脱することなくこれに行われるかもしれないことを理解するだろうし、全てのかかる変更および修正を本発明の真の範囲内に入るものとして包含することが意図される。
以下に、本発明の好ましい態様を示す。
１．  ＡＡＴＣＣ試験方法１１０−１９９４によって測定される場合、少なくとも約９５の初期ＣＩＥ白色度を有するスパンデックスであって、オキサゾール、ビフェニル、クマリン、スチルベン、ピラゾレン、ローダミン、およびフルオレセイン、またはかかるメンバーの組み合わせからなる群から選択された蛍光増白剤と、トリアジン、ベンゾトリアゾール、オキサルアニリド、ベンゾフェノン、およびビスマロネート、またはかかるメンバーの組み合わせからなる群から選択された紫外線遮断剤とを含むことを特徴とするスパンデックス。
２．  前記蛍光増白剤がオキサゾール、ビフェニル、およびクマリン、またはかかるメンバーの組み合わせからなる群から選択され、そして前記紫外線遮断剤がトリアジン、ベンゾトリアゾール、およびオキサルアニリド、またはかかるメンバーの組み合わせからなる群から選択されることを特徴とする１．に記載のスパンデックス。
３．  前記蛍光増白剤が２，５−チオフェンジイルビス（５−ｔ−ブチル−１，３−ベンゾオキサゾール）、４，４’−ビス（２−メトキシスチリル）−１，１’−ビフェニル、２，２’−（１，２−エテンジイルジ−４，１−フェニレン）ビスベンゾオキサゾール、および７−（２Ｈ−ナフト［１，２−Ｄ］トリアゾール−２−イル）−３−フェニルクマリン、またはかかるメンバーの組み合わせからなる群から選択され、そして前記紫外線遮断剤が２−（２’−ヒドロキシ−３’，５’−ジ（１，１−ジメチルベンジル））−２Ｈ−ベンゾトリアゾール、２−ヒドロキシ−４−ｎ−オクチルオキシベンゾフェノン、２−（４，６−ジフェニル−１，３，５−トリアジン−２−イル）−５−ヘキシルオキシ−フェノール、２−（２’−ヒドロキシ−３’，５’−ジ−ｔ−アミルフェニル）ベンゾトリアゾール、２−エチル−２’−エトキシ−オキサルアニリド、２−（２Ｈ−ベンゾトリアゾール−２−イル）−６−ドデシル−４−メチルフェノール、および２−［４，６−ビス（２，４−ジメチルフェニル）−１，３，５−トリアジン−２−イル］−５−（オクチルオキシ）フェノール、またはかかるメンバーの組み合わせからなる群から選択されることを特徴とする１．に記載のスパンデックス。
４．  前記蛍光増白剤が２，５−チオフェンジイルビス（５−ｔ−ブチル−１，３−ベンゾオキサゾール）であり、そして前記紫外線遮断剤が２−［４，６−ビス（２，４−ジメチルフェニル）−１，３，５−トリアジン−２−イル］−５−（オクチルオキシ）フェノールであることを特徴とする３．に記載のスパンデックス。
５．  前記蛍光増白剤が２，５−チオフェンジイルビス（５−ｔ−ブチル−１，３−ベンゾオキサゾール）であり、そして前記紫外線遮断剤が２−（４，６−ジフェニル−１，３，５−トリアジン−２−イル）−５−ヘキシルオキシ−フェノールであることを特徴とする３．に記載のスパンデックス。
６．  前記蛍光増白剤が４，４’−ビス（２−メトキシスチリル）−１，１’−ビフェニルであり、そして前記紫外線遮断剤が２−［４，６−ビス（２，４−ジメチルフェニル）−１，３，５−トリアジン−２−イル］−５−（オクチルオキシ）フェノールであることを特徴とする３．に記載のスパンデックス。
７．  前記蛍光増白剤が４，４’−ビス（２−メトキシスチリル）−１，１’−ビフェニルであり、そして前記紫外線遮断剤が２−（４，６−ジフェニル−１，３，５−トリアジン−２−イル）−５−ヘキシルオキシ−フェノールであることを特徴とする３．に記載のスパンデックス。
８．  紫外線への約１２時間の露光後のスパンデックスのパーセント伸びが１６％未満であるのに十分な量で、オキサゾール、ビフェニル、クマリン、スチルベン、ピラゾレン、ローダミン、およびフルオレセイン、またはかかるメンバーの組み合わせからなる群から選択された蛍光増白剤と、トリアジン、ベンゾトリアゾール、オキサルアニリド、ベンゾフェノン、およびビスマロネート、またはかかるメンバーの組み合わせからなる群から選択された紫外線遮断剤とを含むことを特徴とするスパンデックス。
９．  紫外線への約１２時間の露光後の破断点伸びのパーセント保持性が少なくとも約６０％であることを特徴とする８．に記載のスパンデックス。
１０．  ヒンダードアミン光安定剤をさらに含むことを特徴とする８．に記載のスパンデックス。
１１．  紫外線への約４時間の露光後に、少なくとも約５５のＣＩＥ白色度を有することを特徴とする１．に記載のスパンデックス。
１２．  前記蛍光増白剤が２，５−チオフェンジイルビス（５−ｔ−ブチル−１，３−ベンゾオキサゾール）、４，４’−ビス（２−メトキシスチリル）−１，１’−ビフェニル、２，２’−（１，２−エテンジイルジ−４，１−フェニレン）ビスベンゾオキサゾール、および７−（２Ｈ−ナフト［１，２−Ｄ］トリアゾール−２−イル）−３−フェニルクマリン、またはかかるメンバーの組み合わせからなる群から選択され、そして前記紫外線遮断剤が２−（２’−ヒドロキシ−３’，５’−ジ（１，１−ジメチルベンジル））−２Ｈ−ベンゾトリアゾール、２−ヒドロキシ−４−ｎ−オクチルオキシベンゾフェノン、２−（４，６−ジフェニル−１，３，５−トリアジン−２−イル）−５−ヘキシルオキシ−フェノール、２−（２’−ヒドロキシ−３’，５’−ジ−ｔ−アミルフェニル）ベンゾトリアゾール、２−エチル−２’−エトキシ−オキサルアニリド、２−（２Ｈ−ベンゾトリアゾール−２−イル）−６−ドデシル−４−メチルフェノール、および２−［４，６−ビス（２，４−ジメチルフェニル）−１，３，５−トリアジン−２−イル］−５−（オクチルオキシ）フェノール、またはかかるメンバーの組み合わせからなる群から選択されることを特徴とする１１．に記載のスパンデックス。
１３．  前記蛍光増白剤が２，５−チオフェンジイルビス（５−ｔ−ブチル−１，３−ベンゾオキサゾール）であり、そして前記紫外線遮断剤が２−［４，６−ビス（２，４−ジメチルフェニル）−１，３，５−トリアジン−２−イル］−５−（オクチルオキシ）フェノールであることを特徴とする１２．に記載のスパンデックス。
１４．  前記蛍光増白剤が２，５−チオフェンジイルビス（５−ｔ−ブチル−１，３−ベンゾオキサゾール）であり、そして前記紫外線遮断剤が２−（４，６−ジフェニル−１，３，５−トリアジン−２−イル）−５−ヘキシルオキシ−フェノールであることを特徴とする１２．に記載のスパンデックス。
１５．  前記蛍光増白剤が４，４’−ビス（２−メトキシスチリル）−１，１’−ビフェニルであり、そして前記紫外線遮断剤が２−［４，６−ビス（２，４−ジメチルフェニル）−１，３，５−トリアジン−２−イル］−５−（オクチルオキシ）フェノールであることを特徴とする１２．に記載のスパンデックス。
１６．  前記蛍光増白剤が４，４’−ビス（２−メトキシスチリル）−１，１’−ビフェニルであり、そして前記紫外線遮断剤が２−（４，６−ジフェニル−１，３，５−トリアジン−２−イル）−５−ヘキシルオキシ−フェノールであることを特徴とする１２．に記載のスパンデックス。
１７．  １．に記載のスパンデックスを含むことを特徴とする布。
１８．  ８．に記載のスパンデックスを含むことを特徴とする布。
１９．  １１．に記載のスパンデックスを含むことを特徴とする布。
２０．  オキサゾール、ビフェニル、クマリン、スチルベン、ピラゾレン、ローダミン、およびフルオレセイン、またはかかるメンバーの組み合わせからなる群から選択された蛍光増白剤と、トリアジン、ベンゾトリアゾール、オキサルアニリド、ベンゾフェノン、およびビスマロネート、またはかかるメンバーの組み合わせからなる群から選択された紫外線遮断剤とを含むスパンデックスを少なくとも１重量パーセント含む布であって、蛍光増白剤およびＵＶ遮断剤を欠くスパンデックスを用いる以外は同じ方法で製造された比較布の白色度保持性より大きい白色度保持性を有することを特徴とする布。
２１．  １７．または１８．または１９．または２０．に記載の布を含むことを特徴とする衣料品または織物品。
２２．  ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、スパンデックスに白色度を与えるのに十分な量の蛍光増白剤および紫外線遮断剤と接触させる工程と、
ｄ）工程ｃ）の生成物を紡糸してスパンデックスを形成する工程と
を含む、スパンデックスに白色度を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
２３．  ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、スパンデックスに所望の白色度レベルを与えるのに十分な量の蛍光増白剤および紫外線遮断剤と接触させる工程と、
ｄ）工程ｃ）の生成物を紡糸してスパンデックスを形成する工程と
を含む、スパンデックスの初期白色度を所望レベルに調整する方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
２４．  ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、精練後または環境暴露後にスパンデックスに白色度保持性を与えるのに十分な量の蛍光増白剤および紫外線遮断剤と接触させる工程と、
ｄ）工程ｃ）の生成物を紡糸してスパンデックスを形成する工程と
を含む、精練後または燃焼フューム、二酸化窒素フューム、紫外線、熱、もしくは塩素漂白剤への環境暴露後にスパンデックスに白色度保持性を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
２５．  ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、紫外線への１２時間露光後にスパンデックスに破断点強度の特性保持性を与えるのに十分な量の、蛍光増白剤および紫外線遮断剤、ならびに任意選択的にヒンダードアミン光安定剤と接触させる工程と、
ｄ）工程ｃ）の生成物を紡糸してスパンデックスを形成する工程と
を含む、紫外線への１２時間露光後にスパンデックスに破断点強度の特性保持性を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
２６．  ａ）ポリエチレンエーテルグリコール、ポリトリメチレンエーテルグリコール、ポリ（テトラメチレンエーテル）グリコール、ポリ（テトラメチレン−コ−２−メチルテトラメチレンエーテル）グリコール、ポリ（テトラメチレン−コ−エチレンエーテル）グリコールおよびそれらの混合物からなる群から選択されたポリエーテルグリコール、または（ｉ）エチレングリコール、プロピレングリコール、ブチレングリコール、２，２−ジメチル−１，３−プロパンジオール、およびそれらの混合物と、（ｉｉ）テレフタル酸、コハク酸、アジピン酸、アゼライン酸、セバシン酸、およびドデカン二酸、ならびにそれらの混合物との反応生成物からなる群から選択されたポリエステルグリコールを、少なくとも１種のジイソシアネートと接触させる工程と、
ｂ）工程ａ）の反応生成物を少なくとも１種の連鎖延長剤と、および任意選択的に連鎖停止剤と接触させる工程と、
ｃ）工程ｂ）の反応生成物を、紫外線への１２時間露光後にスパンデックスに破断点伸びの特性保持性を与えるのに十分な量の、蛍光増白剤および紫外線遮断剤、ならびに任意選択的にヒンダードアミン光安定剤と接触させる工程と、
ｄ）ｃ）の生成物を紡糸してスパンデックスを形成する工程と
を含む、蛍光増白剤およびＵＶ遮断剤を含むスパンデックスに、紫外線への１２時間露光後に破断点伸びの特性保持性を与える方法であって、
前記蛍光増白剤がオキサゾール、ビフェニル、クマリン、スチルベン、ピラゾレン、ローダミン、およびフルオレセイン、またはかかるメンバーの組み合わせからなる群から選択され、そして前記紫外線遮断剤がトリアジン、ベンゾトリアゾール、オキサルアニリド、ベンゾフェノン、およびビスマロネート、またはかかるメンバーの組み合わせからなる群から選択されることを特徴とする方法。
２７．  スパンデックスと、蛍光増白剤と、非対称ジ−ヒンダードヒドロキシフェニル基を含む酸化防止剤とを含み、ＵＶ遮断剤を含まないことを特徴とする組成物。
２８．  前記酸化防止剤が１，３，５−トリス（２，６−ジメチル−３−ヒドロキシ−４−ｔ−ブチルベンジル）イソシアヌレート、エチレン−１，２−ビス（オキシエチレン）ビス［３−（５−ｔ−ブチル−４−ヒドロキシ−ｍ−トリル）プロピオナート］、およびそれらの組み合わせから選択されることを特徴とする２７．に記載の組成物。